얻 어 진 노볼락 형 크레졸 수지 의 프로필렌 옥사이드 반응 용액 293 . 0 부 , 아크릴산 43 . 2 부 , 메탄 술폰산 11 . 53 부 , 메틸 하이드로퀴논 0 . 18 부 및 톨루엔 252 . 9 부 를 , 교반기 , 온도계 및 공기 흡입관 을 구비 한 반응기 에 도입 하 고 , 공기 를 10 ml / 분 의 속도 로 불 어 넣 고 , 교반 하 면서 , 110 ℃ 에서 12 시간 반응 시켰 다 . 반응 에 의해 생성 된 물 은 , 톨루엔 과 의 공비 혼합물 로서 , 12 . 6 부 의 물 이 유출 되 었 다 . 그 후 , 실온 까지 냉각 하 고 , 얻 어 진 반응 용액 을 15 ％ 수산화 나트륨 수용액 35 . 35 부 로 중화 하 고 , 계속 하 여 수세 했 다 . 그 후 , 증발기 에서 톨루엔 을 디 에틸렌글리콜 모노 에틸에테르 아세테이트 118 . 1 부 로 치환 하 면서 증류 제거 하 여 , 노볼락 형 아크릴 레이트 수지 용액 을 얻 었 다 . 이어서 , 얻 어 진 노볼락 형 아크릴 레이트 수지 용액 332 . 5 부 및 트리 페닐 포스핀 1 . 22 부 를 , 교반기 , 온도계 및 공기 흡입관 을 구비 한 반응기 에 도입 하 고 , 공기 를 10 ml / 분 의 속도 로 불 어 넣 고 , 교반 하 면서 , 테트라 히 드로 프탈산 무수물 60 . 8 부 를 서서히 첨가 하 고 , 95 내지 101 ℃ 에서 6 시간 반응 시켜 , 냉각 후 , 취 출 했 다 . 이 와 같이 하 여 , 고형분 65 ％, 고형분 의 산가 87 . 7 ㎎ KOH / g 의 감광 성 의 카르복실기 함유 수지 A - 1 의 용액 을 얻 었 다 . 이하 , 이 카르복실기 함유 감광성 수지 의 용액 을 수지 용액 A - 1 이 라고 칭한다 .